(57)【特許請求の範囲】
【請求項１】
イオン液体およびポリマーを含む電解質膜の両側にカーボンナノチューブ、イオン液体およびポリマーを含む高分子ゲルから構成される導電性薄膜層を積層してなる積層体であって、前記電解質膜が０〜１０質量％のイオン液体を含む、積層体。
【請求項２】
前記電解質膜が２〜５質量％のイオン液体を含む、請求項１に記載の積層体。
【請求項３】
前記導電性薄膜層の表面に油脂をさらに含むか、或いは、前記電解質膜の表面に油脂をさらに含み、油脂が
サラダ油、白絞油、コーン油、大豆油、ごま油、菜種油、こめ油、糠油、椿油、ベニバナ油、パーム核油、ヤシ油、綿実油、ひまわり油、荏油、オリーブオイル、ピーナッツオイル、アーモンドオイル、アボカドオイル、ヘーゼルナッツオイル、ウォルナッツオイル、グレープシードオイル、マスタードオイル、レタス油、魚油、鯨油、鮫油、肝油、カカオバター、パーム油、ラード、牛脂、鶏油、羊脂、馬脂、ショートニング、乳脂肪、バター、マーガリン、ギー、硬化油、潤滑油、ひまし油、グリース、切削油、グリセリン脂肪酸エステル、ポリグリセリン脂肪酸エステル、ショ糖脂肪酸エステル、エチレン脂肪酸エステル、プロピレングリコール脂肪酸エステル、ソルビタン脂肪酸エステル、ポリオキシエチレン脂肪酸エステル、ポリオキシエチレンソルビタン脂肪酸エステル、ポリオキシエチレンソルビトール脂肪酸エステル、ポリオキシエチレンラノリン脂肪酸エステル、トリメチロールプロパン脂肪酸エステル、ミツロウ、ライスワックス、水素添加加工油脂、ポリグリセリン縮合（ポリ）リシノール酸エステル、リン脂質、レシチン、卵黄レシチン、リゾレシチン、ダイズレシチン、有機酸モノグリセリド、ポリオキシエチレンアルキルエーテル、ポリオキシエチレンヒマシ油、ステアロイル乳酸ナトリウム、ステアロイル乳酸カルシウム、サポニン、キラヤサポニン、コハク酸モノグリセリド、コハク酸ジグリセリドからなる群から選択される、請求項１又は２に記載の積層体。
【請求項４】
イオン液体およびポリマーを含む電解質膜の両側にカーボンナノチューブ、イオン液体およびポリマーを含む高分子ゲルから構成される導電性薄膜層を積層してなる積層体であって、前記導電性薄膜層の内部に油脂及び撥水剤からなる群から選ばれる少なくとも１種を含むか、或いは、前記電解質膜の内部に油脂及び撥水剤からなる群から選ばれる少なくとも１種を含み、
油脂が
サラダ油、白絞油、コーン油、大豆油、ごま油、菜種油、こめ油、糠油、椿油、ベニバナ油、パーム核油、ヤシ油、綿実油、ひまわり油、荏油、オリーブオイル、ピーナッツオイル、アーモンドオイル、アボカドオイル、ヘーゼルナッツオイル、ウォルナッツオイル、グレープシードオイル、マスタードオイル、レタス油、魚油、鯨油、鮫油、肝油、カカオバター、パーム油、ラード、牛脂、鶏油、羊脂、馬脂、ショートニング、乳脂肪、バター、マーガリン、ギー、硬化油、潤滑油、ひまし油、グリース、切削油、グリセリン脂肪酸エステル、ショ糖脂肪酸エステル、エチレン脂肪酸エステル、プロピレングリコール脂肪酸エステル、ソルビタン脂肪酸エステル、ポリオキシエチレンソルビタン脂肪酸エステル、ポリオキシエチレンソルビトール脂肪酸エステル、ポリオキシエチレンラノリン脂肪酸エステル、トリメチロールプロパン脂肪酸エステル、ミツロウ、ライスワックス、水素添加加工油脂、ポリグリセリン縮合（ポリ）リシノール酸エステル、リン脂質、レシチン、卵黄レシチン、リゾレシチン、ダイズレシチン、有機酸モノグリセリド、ポリオキシエチレンアルキルエーテル、ポリオキシエチレンヒマシ油、ステアロイル乳酸ナトリウム、ステアロイル乳酸カルシウム、サポニン、キラヤサポニン、コハク酸モノグリセリド、コハク酸ジグリセリドからなる群から選択され、
油脂又は撥水剤が導電性薄膜層の内部に存在する場合、油脂及び撥水剤からなる群から選ばれる少なくとも１種は、導電性薄膜層に0.5〜20質量％含まれ、油脂又は撥水剤が電解質膜の内部に存在する場合、油脂及び撥水剤からなる群から選ばれる少なくとも１種は、電解質膜に0.1〜20質量％含まれる、積層体。
【請求項５】
撥水剤がフッ素系オイル、フルオロシリコーンオイルまたはシリコーンオイルからなる群から選択される少なくとも１種である、請求項４に記載の積層体。
【請求項６】
前記導電性薄膜がさらに導電補助剤を含む請求項４又は５に記載の積層体。
【請求項７】
導電補助剤が導電性高分子、炭素粒子およびメソポーラス無機材料からなる群から選択される、請求項６に記載の積層体。
【請求項８】
請求項１〜７のいずれか１項に記載の積層体からなるアクチュエータ素子。
【発明の詳細な説明】
【技術分野】
【０００１】
本発明は、導電性薄膜、電解質膜、これらの積層体及びアクチュエータ素子に関する。ここでアクチュエータ素子は、電気化学反応や電気二重層の充放電などの電気化学プロセスを駆動力とするアクチュエータ素子である。
【背景技術】
【０００２】
空中、あるいは真空中で作動可能なアクチュエータ素子として、カーボンナノチューブとイオン液体とのゲルを導電性の伸縮性のある活性層として用いるアクチュエータが提案されている（特許文献１）。
【０００３】
従来の素子の構造は、イオン液体ゲルを電解質層としてカーボンナノチューブとイオン液体とポリマーを含む電極層でサンドイッチ構造にしたものである。この素子は、変形の立ち上がり速度が早い点で優れているが、長時間通電すると変形量が縮小することがあった。
【先行技術文献】
【特許文献】
【０００４】
【特許文献１】特開２００５−１７６４２８
【発明の概要】
【発明が解決しようとする課題】
【０００５】
本発明は、アクチュエータ素子の更なる高機能化を目指して、変形量が大きく、長時間通電しても変形量が大きく変化しないアクチュエータの創出を目的とする。
【課題を解決するための手段】
【０００６】
本発明者は上記課題に鑑み検討を重ねた結果、アクチュエータ素子を構成する導電性薄膜と電解質膜の内部もしくは界面に油脂及び撥水剤からなる群から選ばれる少なくとも１種を存在させることで、変形量の縮小(変形の戻り現象)が抑制され、最大変位が増大することを見出した。また、イオン液体およびポリマーからなる電解質膜中のイオン液体濃度を調整することによっても、変形量の縮小(変形の戻り現象)が抑制され、最大変位が増大することを見出した。
【０００７】
本発明は、以下の導電性薄膜、電解質膜、これらの積層体及びアクチュエータ素子に関する。
項１．  カーボンナノチューブ、イオン液体およびポリマーを含む高分子ゲルから構成される導電性薄膜であって、前記高分子ゲルの内部もしくは表面に油脂及び撥水剤からなる群から選ばれる少なくとも１種を含む、導電性薄膜。
項２．  油脂がサラダ油、白絞油、コーン油、大豆油、ごま油、菜種油、こめ油、糠油、椿油、ベニバナ油、パーム核油、ヤシ油、綿実油、ひまわり油、荏油、オリーブオイル、ピーナッツオイル、アーモンドオイル、アボカドオイル、ヘーゼルナッツオイル、ウォルナッツオイル、グレープシードオイル、マスタードオイル、レタス油、魚油、鯨油、鮫油、肝油、グリセリン脂肪酸エステル、ポリグリセリン脂肪酸エステル、ショ糖脂肪酸エステル、エチレン脂肪酸エステル、プロピレングリコール脂肪酸エステル、ソルビタン脂肪酸エステル、ポリオキシエチレン脂肪酸エステル、ポリオキシエチレンソルビタン脂肪酸エステル、ポリオキシエチレンソルビトール脂肪酸エステル、ポリオキシエチレンラノリン脂肪酸エステル、トリメチロールプロパン脂肪酸エステル、ミツロウ、ライスワックス、水素添加加工油脂、ポリグリセリン縮合（ポリ）リシノール酸エステル、リン脂質、レシチン、卵黄レシチン、リゾレシチン、ダイズレシチン、有機酸モノグリセリド、ポリオキシエチレンアルキルエーテル、ポリオキシエチレンヒマシ油、ステアロイル乳酸ナトリウム、ステアロイル乳酸カルシウム、サポニン、キラヤサポニン、コハク酸モノグリセリド、コハク酸ジグリセリドからなる群から選択される、項１に記載の導電性薄膜。
項３．  撥水剤がフッ素系オイル、フルオロシリコーンオイルまたはシリコーンオイルからなる群から選択される少なくとも１種である、項１に記載の導電性薄膜。
項４．  前記導電性薄膜がさらに導電補助剤を含む項１〜３のいずれかに記載の導電性薄膜。
項５．  導電補助剤が導電性高分子、炭素粒子およびメソポーラス無機材料からなる群から選択される、項４に記載の導電性薄膜。
項６．  イオン液体およびポリマーを含む電解質膜であって、前記電解質膜の内部もしくは表面に油脂及び撥水剤からなる群から選ばれる少なくとも１種を含む、電解質膜。
項７．  ポリマーを含む電解質膜であって、前記電解質膜が０〜１０質量％のイオン液体を含む、電解質膜。
項８．  前記電解質膜が２〜５質量％のイオン液体を含む、項７に記載の電解質膜。
項９．  カーボンナノチューブ、イオン液体およびポリマーを含む高分子ゲルから構成される１又は２以上の導電性薄膜とイオン液体およびポリマーを含む１又は２以上の電解質膜を積層してなる積層体であって、前記導電性薄膜が項１〜５のいずれかに記載の導電性薄膜、及び／又は前記電解質膜が項６に記載の電解質膜である、積層体。
項１０．  カーボンナノチューブ、イオン液体およびポリマーを含む高分子ゲルから構成される１又は２以上の導電性薄膜とポリマーを含む１又は２以上の電解質膜を積層してなる積層体であって、前記電解質膜が項７又は８に記載の電解質膜である、積層体。
項１１．  項９又は１０の積層体からなるアクチュエータ素子。
項１２．  電解質膜の表面に、項１〜５のいずれかに記載の導電性薄膜を電極とする導電性薄膜層が互いに絶縁状態で少なくとも２個形成され、当該導電性薄膜層に電位差を与えることにより変形可能に構成されている項１１に記載のアクチュエータ素子。
項１３．  項７又は８に記載の電解質膜の表面に、カーボンナノチューブ、イオン液体およびポリマーを含む高分子ゲルから構成される導電性薄膜を電極とする導電性薄膜層が互いに絶縁状態で少なくとも２個形成され、当該導電性薄膜層に電位差を与えることにより変形可能に構成されている項１１に記載のアクチュエータ素子。
【発明の効果】
【０００８】
本発明によれば、油脂及び/又は撥水剤を使用すること、あるいは電解質膜のイオン液体の割合を特定の範囲にすることで、変形の戻り現象が抑制され、かつ、伸縮率および発生力が向上したアクチュエータ素子を提供することができる。
【図面の簡単な説明】
【０００９】
【図１】本発明の実施例でアクチュエータ素子変位評価法に用いたレーザー変位計を示す。
【図２】（Ａ）は、本発明のアクチュエータ素子（３層構造）の一例の構成の概略を示す図であり、（Ｂ）は、本発明のアクチュエータ素子（５層構造）の一例の構成の概略を示す図である。
【図３】本発明のアクチュエータ素子の作動原理を示す図である。
【図４】本発明のアクチュエータ素子の他の例の概略を示す図である。
【図５】油脂または撥水剤の使用による、変形の戻り現象の抑制と変形量の向上。
【図６】電解質膜中のイオン液体量を調整することによる戻り現象の改善と変形量の向上。
【発明を実施するための形態】
【００１０】
本発明において、アクチュエータ素子の導電性薄膜及び電解質膜の一方又は両方に油脂及び/又は撥水剤が使用される。アクチュエータ素子の電極層に使用する導電性薄膜には、カーボンナノチューブ、ポリマー、イオン液体が含まれ、さらに油脂及び/又は撥水剤が使用され得る。また、電解質膜にはポリマー、イオン液体が含まれ、さらに油脂及び/又は撥水剤が使用され得る。
【００１１】
本発明に用いられる油脂としては、サラダ油、白絞油、コーン油、大豆油、ごま油、菜種油、こめ油、糠油、椿油、ベニバナ油、パーム核油、ヤシ油、綿実油、ひまわり油、荏油、オリーブオイル、ピーナッツオイル、アーモンドオイル、アボカドオイル、ヘーゼルナッツオイル、ウォルナッツオイル、グレープシードオイル、マスタードオイル、レタス油、魚油、鯨油、鮫油、肝油などの脂肪油、カカオバター、パーム油、ラード、牛脂、鶏油、羊脂、馬脂、ショートニング、乳脂肪、バター、マーガリン、ギー、硬化油などの常温で固体の脂肪、潤滑油、ひまし油、グリース、切削油、グリセリン脂肪酸エステル、ポリグリセリン脂肪酸エステル、ショ糖脂肪酸エステル、エチレン脂肪酸エステル、プロピレングリコール脂肪酸エステル、ソルビタン脂肪酸エステル、ポリオキシエチレン脂肪酸エステル、ポリオキシエチレンソルビタン脂肪酸エステル、ポリオキシエチレンソルビトール脂肪酸エステル、ポリオキシエチレンラノリン脂肪酸エステル、トリメチロールプロパン脂肪酸エステル、ミツロウ、ライスワックス、水素添加加工油脂、ポリグリセリン縮合（ポリ）リシノール酸エステル、リン脂質、レシチン、卵黄レシチン、リゾレシチン、ダイズレシチン、有機酸モノグリセリド、ポリオキシエチレンアルキルエーテル、ポリオキシエチレンヒマシ油、ステアロイル乳酸ナトリウム、ステアロイル乳酸カルシウム、サポニン、キラヤサポニン、コハク酸モノグリセリド、コハク酸ジグリセリドなどを用いることができ、好ましくは常温で液体の脂肪油が挙げられる。常温で固体の油脂は、加熱溶解するか、イオン液体を含む溶剤又は脂肪油に溶解させて使用することができる。
【００１２】
撥水剤としては、フッ素系オイル、フルオロシリコーンオイル、シリコーンオイル、フッ素系ウレタン樹脂、シリコーン樹脂、アクリル樹脂などからなる撥水成分および撥水持続性を上げるために、それら撥水成分にイソプロピルアルコールやエチルアルコールが配合されたもの等を挙げることができる。
【００１３】
フッ素系オイルとしては、パーフルオロポリエーテルやクロロトリフルオロエチレンの重合体、その他特定のフッ素化炭化水素化合物等が挙げられ、具体的には、デムナムＳ−２０（ダイキン工業社製）、ダイフロイル＃２０（ダイキン工業社製）等を挙げることができる。
【００１４】
フルオロシリコーンオイルとしては、ポリシロキサンの側鎖又は末端にフルオロアルキル基を含有するものである。更に具体的には、ＦＳ−１２６５（東レ・ダウコーニング・シリコーン社製）、Ｘ−２２−８１９（信越化学工業社製）、ＦＬ１００（信越化学工業社製）等を挙げることができる。
【００１５】
シリコーンオイルとしては、ジメチルシリコーンオイル、メチル塩化シリコーンオイル、メチルフェニルシリコーンオイル、有機変性シリコーンオイル等を挙げることができ、例えば、ＰＲＸ４１３（東レ・ダウコーニング・シリコーン社製）、ＳＦ８４１７（同）、ＳＦ８４１８（同）、ＢＹ１６−８５５Ｂ（同）、ＳＦ８４２７（同）、ＳＦ８４２８（同）、Ｘ−２２−１６１Ｃ（信越化学工業社製）、ＫＦ−８５７（同）、ＫＰ−３５８（同）、ＫＰ−３５９（同）等を挙げることができる。シリコーンオイルなどのオイルは撥水性が高く、比較的粘度が低いものが有効である。
【００１６】
油脂と撥水剤は、各々単独で、或いは２種以上を組み合わせて使用することができる。
【００１７】
本発明の１つの好ましい実施形態において、油脂及び/又は撥水剤は、導電性薄膜と電解質膜の界面に存在させることができる。具体的には、導電性薄膜の電解質膜側及び/又は電解質膜の片面又は両面(好ましくは両面)に油脂及び/又は撥水剤を塗布し、導電性薄膜と電解質膜を圧着するなどの手段により導電性薄膜と電解質膜の界面に油脂及び/又は撥水剤の層を存在させることができる。導電性薄膜と電解質膜の両方に油脂及び/又は撥水剤を塗布し、得られた層を重ねてもよいが、一方のみに塗布すれば十分である。
【００１８】
この油脂及び/又は撥水剤の層は、導電性薄膜と電解質膜の接触部分の全面に形成してもよく、中心部分、或いは周辺部分など、一部のみに形成してもよい。油脂及び/又は撥水剤の層は、イオンの移動を制限すると考えられ、応答速度と発生力の増大、戻り変位の抑制などを考慮して油脂及び/又は撥水剤の層の範囲(全面、一部)、層厚などを選択できる。油脂及び/又は撥水剤の層の厚さは、0.5〜50μｍ程度、好ましくは1〜30μｍ程度である。
【００１９】
油脂と撥水剤は、導電性薄膜と電解質膜の一方又は両方の膜内に含ませてもよい。この場合、油脂及び/又は撥水剤は、各膜において0.5〜20質量％程度、好ましくは1〜10質量％程度である。これらの配合量が多すぎるとイオンの移動が制限され、応答速度が遅くなり、少なすぎると効果がない。
【００２０】
油脂と撥水剤は、導電性薄膜または電解質膜の膜内で、溶解していてもよく、分散していてもよい。
【００２１】
本発明に用いられるイオン液体（ionic liquid）とは、常温溶融塩または単に溶融塩などとも称されるものであり、常温（室温）を含む幅広い温度域で溶融状態を呈する塩であり、例えば０℃、好ましくは−２０℃、さらに好ましくは−４０℃で溶融状態を呈する塩である。また、本発明で使用するイオン液体はイオン導電性が高いものが好ましい。
【００２２】
本発明においては、各種公知のイオン液体を使用することができるが、常温（室温）または常温に近い温度において液体状態を呈する安定なものが好ましい。本発明において用いられる好適なイオン液体としては、下記の一般式（Ｉ）〜（IV）で表わされるカチオン（好ましくは、イミダゾリウムイオン、第４級アンモニウムイオン）と、アニオン（Ｘ−）より成るものが挙げられる。
【００２３】
【化１】
0006011986.tif 000002
【００２４】
上記の式（Ｉ）〜（IV）において、Ｒは直鎖又は分枝を有するＣ１〜Ｃ１２アルキル基またはエーテル結合を含み炭素と酸素の合計数が３〜１２の直鎖又は分枝を有するアルキル基を示し、式（Ｉ）においてＲ１は直鎖又は分枝を有するＣ１〜Ｃ４アルキル基または水素原子を示す。式（Ｉ）において、ＲとＲ１は同一ではないことが好ましい。式（III）および（IV）において、ｘはそれぞれ１〜４の整数である。
【００２５】
直鎖又は分枝を有するＣ１〜Ｃ１２アルキル基としては、メチル、エチル、ｎ−プロピル、イソプロピル、ｎ−ブチル、イソブチル、ｓｅｃ−ブチル、ｔ−ブチル、ペンチル、ヘキシル、ヘプチル、オクチル、ノニル、デシル、ウンデシル、ドデシルなどの基が挙げられる。炭素数は好ましくは１〜８，より好ましくは１〜６である。
【００２６】
直鎖又は分枝を有するＣ１〜Ｃ４アルキル基としては、メチル、エチル、ｎ−プロピル、イソプロピル、ｎ−ブチル、イソブチル、ｓｅｃ−ブチル、ｔ−ブチルが挙げられる。
【００２７】
エーテル結合を含み炭素と酸素の合計数が３〜１２の直鎖又は分枝を有するアルキル基としては、CH2OCH3、(CH2)p(OCH2CH2)qOR2（ここで、ｐは１〜４の整数、ｑは１〜４の整数、R2はCH3又はC2H5を表す）が挙げられる。
【００２８】
アニオン（Ｘ−）としては、テトラフルオロホウ酸イオン（BF4-）、BF3CF3-、BF3C2F5-、BF3C3F7-、BF3C4F9-、ヘキサフルオロリン酸イオン（PF6-）、ビス（トリフルオロメタンスルホニル）イミド酸イオン（（CF3SO2)2N-）、過塩素酸イオン(ClO4-)、トリス（トリフルオロメタンスルホニル）炭素酸イオン(CF3SO2)3C-）、トリフルオロメタンスルホン酸イオン（CF3SO3-）、ジシアンアミドイオン（(CN)2N-）、トリフルオロ酢酸イオン（CF3COO-）、有機カルボン酸イオンおよびハロゲンイオンが例示できる。
【００２９】
これらのうち、イオン液体としては、例えば、カチオンが１−エチル−３−メチルイミダゾリウムイオン、[N(CH3)(CH3)(C2H5)(C2H4OC2H4OCH3)]+、アニオンがハロゲンイオン、テトラフルオロホウ酸イオンのものが、具体的に例示できる。なお、カチオン及び／又はアニオンを２種以上使用し、融点をさらに下げることも可能である。
【００３０】
ただし、これらの組み合わせに限らず、イオン液体であって、導電率が0.1Sm-1以上のものであれば、使用可能である。
【００３１】
本発明に用いられるカーボンナノチューブは、グラフェンシートが筒形に巻いた形状から成る炭素系材料であり、その周壁の構成数から単層ナノチューブ（ＳＷＮＴ）と多層ナノチューブ（ＭＷＮＴ）とに大別され、また、グラフェンシートの構造の違いからカイラル（らせん）型、ジグザグ型、およびアームチェア型に分けられるなど、各種のものが知られている。本発明には、このような所謂カーボンナノチューブと称されるものであれば、いずれのタイプのカーボンナノチューブも用いることができる。
【００３２】
実用に供されるカーボンナノチューブの好適な例として、一酸化炭素を原料として比較的量産が可能なＨｉＰｃｏ（ユニダイム社製）が挙げられるが、勿論、これに限定されるものではない。
【００３３】
本発明に用いられるポリマーとしては、ポリフッ化ビニリデン−ヘキサフルオロプロピレン共重合体［ＰＶＤＦ（ＨＦＰ）］などの水素原子を有するフッ素化オレフィンとパーフッ素化オレフィンの共重合体、ポリフッ化ビニリデン（ＰＶＤＦ）などの水素原子を有するフッ素化オレフィンのホモポリマー、ＰＴＦＥ、ＰＴＦＥ（ＨＦＰ）など、テトラフルオロエチレンおよびそのヘキサフルオロプロピレン共重合体、パーフルオロスルホン酸（Ｎａｆｉｏｎ，ナフィオン）、ポリ−２−ヒドロキシエチルメタクリレート（poly-ＨＥＭＡ）、ポリメチルメタクリレート（ＰＭＭＡ）などのポリ（メタ）アクリレート類、ポリエチレンオキシド（ＰＥＯ）、ポリアクリロニトリル（ＰＡＮ）などが挙げられる。
【００３４】
本発明の好ましい実施形態において、アクチュエータ素子の電極層に使用される導電性薄膜層は、カーボンナノチューブ、イオン液体、ポリマー及び油脂及び/又は撥水剤（薄膜層の内部もしくは表面)から構成される。
【００３５】
導電性薄膜中のこれらの成分の好ましい配合割合は：
カーボンナノチューブ：
3〜90質量％、好ましくは16.6〜70質量％、より好ましくは20〜50質量%；
イオン液体：
5〜 80質量％、好ましくは15〜 73.4質量％、より好ましくは20〜69質量%；
ポリマー：
4〜70質量％、好ましくは10〜68.4質量％、より好ましくは11〜64質量%；
である。
【００３６】
油脂及び/又は撥水剤は、導電性薄膜に使用される場合、カーボンナノチューブ、イオン液体及びポリマーの合計量100質量部に対し0.5〜20質量部、好ましくは1〜10質量部配合される。
【００３７】
油脂及び/又は撥水剤は、電解質膜に使用される場合、イオン液体及びポリマーの合計量100質量部に対し0.1〜20質量部、好ましくは1〜10質量部配合される。
【００３８】
なお、油脂及び/又は撥水剤の上記配合量は、油脂及び/又は撥水剤を導電性薄膜と電解質膜の界面に塗布して膜を形成させるときの配合量としても適用することができる。
【００３９】
電解質膜はポリマーを必須成分として含み、イオン液体は任意成分として含まれる。
【００４０】
電解質膜中のこれらの成分の好ましい配合割合は、油脂又は撥水剤をアクチュエータ素子あるいは導電性薄膜と電解質膜の積層体に使用する場合、
イオン液体：
0〜 80質量％、好ましくは0.5〜60質量％、より好ましくは1〜50質量%
ポリマー：
100〜20質量％、好ましくは99.5〜40質量％、より好ましくは99〜50質量%
である。
【００４１】
電解質膜中のこれらの成分の好ましい配合割合は、油脂又は撥水剤をアクチュエータ素子あるいは導電性薄膜と電解質膜の積層体に使用しない場合、
イオン液体：
0〜30質量％、好ましくは1〜25質量％、より好ましくは2〜5質量%
ポリマー：
100〜70質量％、好ましくは99〜75質量％、より好ましくは98〜95質量%
である。
【００４２】
本発明の導電性薄膜は、カーボンナノチューブ、イオン液体、ポリマーに加えて導電補助剤を含んでいてもよい。
【００４３】
導電補助剤としては、導電性高分子、メソポーラス無機材料、酸化ルテニウム(RuO2)などの金属酸化物、カーボンブラック、ケッチェンブラック、アセチレンブラック、人造黒鉛、炭素繊維、ファーネスブラック，チャンネルブラック，ランプブラック、サーマルブラックなどの炭素粒子、金微粒子などが挙げられる。
【００４４】
導電補助剤の添加により電極の電子導電性の向上、および、ＣＮＴとポリマーが形成する高分子の網の目の充填化、さらに発生圧力の向上が期待できる。
【００４５】
導電性高分子としては、ポリアセチレン、ポリアニリン、ポリチオフェン、ポリピロール、ポリフルオレン、ポリフェニレン、ポリフェニレンサルファイド、ポリ（１，６−ヘプタジイン）、ポリビフェニレン（ポリパラフェニレン）、ポリパラフェニレンスルフィド、ポリフェニルアセチレン、ポリ（２，５−チエニレン）、ポリインドール、ポリ−２,５−ジアミノアントラキノン、ポリ（ｏ−フェニレンジアミン）、ポリ（キノリニウム）塩、ポリ（イソキノリニウム）塩、ポリピリジン、ポリキノキサリン、ポリフェニルキノキサリン等を挙げることができる。これらの導電性高分子は、種々の置換基を有していてもよい。このような置換基の具体例として、例えば、直鎖又は分枝を有するＣ１〜Ｃ１２アルキル基、水酸基、直鎖又は分枝を有するＣ１〜Ｃ１２アルコキシ基、アミノ基、カルボキシル基、スルホン酸基、ハロゲン基、ニトロ基、シアノ基、直鎖又は分枝を有するＣ１〜Ｃ１２アルキルスルホン酸基、ジ（直鎖又は分枝を有するＣ１〜Ｃ４アルキル）アミノ基等を挙げることができる。
【００４６】
メソポーラス無機材料は、一次元細孔が規則的に配列した構造を有するメソポーラス無機材料である。「一次元細孔が規則的に配列した構造」とは、均一な孔径を有し、一次元細孔が規則的に配列された構造であれば特に限定されることはない。規則的に配列されたとは、細孔が一軸配向性を有して整列していることを意味する。均一な孔径とは、各細孔の孔径が一定の範囲内であることをいう。孔径の大きさは適宜設定し得るが、通常１〜３０ｎｍ、好ましくは１．５〜１５ｎｍである。細孔の大きさは、界面活性剤を変えることにより作り分けることができる。一次元細孔が規則的に配列した構造としては、具体的には、ヘキサゴナル構造、オルソロンビック構造、モノクリニック構造が挙げられる。
【００４７】
このようなメソポーラス無機材料は、規則的な細孔構造を形成し得る界面活性剤を鋳型として調製することができる。
【００４８】
メソポーラスの無機材料としては、適宜所望のものを用いることができる。例えば、シリカ、チタニア、ジルコニア、アルミナ、シリカ−アルミナ、シリカ−チタニア、リン酸スズ、リン酸ニオブ、リン酸アルミニウム、リン酸チタン、ならびにそれらの酸化物、窒化物、硫化物、セレン化物、テルル化物又は複合酸化物、複合塩などを用いることができる。これらのうち、特にシリカ等の含ケイ素酸化物が耐熱性、耐薬品性、及び機械的特性に優れる点で好ましい。
【００４９】
好ましいメソポーラス無機材料は、MCM-41である。MCM-41は、ＣＮＴと同程度の空孔径（2.7nm）、比表面積（〜1000m2/g）を持つ規則構造体（ハニカム構造）であり、ＣＮＴの添加量を少なくでき、コスト的に有利であるばかりでなく、イオン液体を効率よく移動させる一次元チャンネルとしても機能できる。理論に拘束されることを望まないが、本発明者は、メソポーラス無機材料はカチオンの効率的な吸着もしくは電極の鋳型に使用できると考えている。
【００５０】
アクチュエータ素子の電極層に使用される導電性薄膜層は、カーボンナノチューブ、イオン液体、ポリマー及び導電補助剤から構成され得る。
【００５１】
導電性薄膜層中のこれらの成分の好ましい配合割合は：
カーボンナノチューブ：
3〜90重量％、好ましくは16.6〜70重量％、より好ましくは20〜50重量%；
イオン液体：
5〜 80重量％、好ましくは15〜 73.4重量％、より好ましくは20〜69重量%；
ポリマー：
4〜70重量％、好ましくは10〜68.4重量％、より好ましくは11〜64重量%；
である。
導電補助剤は、カーボンナノチューブ、イオン液体及びポリマーの合計量100重量部に対し3〜90重量部、好ましくは10〜72.5重量部、より好ましくは15〜65重量部配合される。
【００５２】
本発明のアクチュエータ素子としては、例えば、電解質膜１を、その両側から、カーボンナノチューブとイオン液体とポリマー（必要に応じてさらに油脂及び/又は撥水剤）を含む導電性薄膜層（電極層）2,2で挟んだ３層構造のものが挙げられる(図2A) 。電解質膜に油脂及び/又は撥水剤を含んでいてもよく、その場合には導電性薄膜層に油脂及び/又は撥水剤を含まなくてもよい。また、油脂及び/又は撥水剤は電解質膜１と導電性薄膜層（電極層）2,2の界面に存在させてもよい。
【００５３】
また、電極の表面伝導性を増すために、電極層2,2の外側にさらに導電層3,3が形成された５層構造のアクチュエータ素子であってもよい(図2B) 。
【００５４】
電解質膜の表面に導電性薄膜を積層してアクチュエータ素子を得るには、カーボンナノチューブ、イオン液体、ポリマー（必要に応じてさらに油脂及び/又は撥水剤）を溶媒に分散した電極用ゲル溶液とイオン液体およびポリマー（必要に応じてさらに油脂及び/又は撥水剤）からなる電解質用ゲル溶液を交互にキャスト法により塗布、乾燥、積層することにより行うか、もしくは、上記のようにキャスト、乾燥することにより得た電解質膜の表面に、同様に別途、キャスト、乾燥することにより得た導電性薄膜を熱圧着することにより得ることが出来る。
【００５５】
図２の３層構造のアクチュエータ素子において、油脂及び/又は撥水剤を電解質膜と導電性薄膜の界面に存在させる場合、導電性薄膜に対しては２枚の膜の片面に塗布すればよく、電解質膜の場合は両面に塗布してもよく、電解質膜を油脂及び/又は撥水剤の液に浸漬し、乾燥して、１工程で両面に油脂及び/又は撥水剤の層を形成してもよい。
【００５６】
本発明では、カーボンナノチューブとイオン液体、ポリマー（必要に応じてさらに油脂及び/又は撥水剤）を含む導電性薄膜の調製において、各成分を均質に混合するのが重要である。各成分が均質混合された分散液を調製するためには、溶媒を用いるのが好ましく、例えば疎水性溶媒と親水性溶媒の混合溶媒を使用するのが特に好ましい。
【００５７】
親水性溶媒としては、エチレンカーボネート、プロピレンカーボネート、ジメチルカーボネート、ジエチルカーボネート、メチルエチルカーボネート、プロピレンカーボネート、ブチレンカーボネートなどのカーボネート類、テトラヒドロフランなどのエーテル類、アセトン、メタノール、エタノールなどの炭素数１〜３の低級アルコール、アセトニトリル等が挙げられる。疎水性溶媒としては、４−メチルペンタン−２−オンなどの炭素数５〜１０のケトン類、クロロホルム、塩化メチレンなどのハロゲン化炭化水素類、トルエン、ベンゼン、キシレンなどの芳香族炭化水素類、ヘキサン、シクロヘキサン等の脂肪族又は脂環式炭化水素類、N,N-ジメチルアセトアミド、N-メチル-2-ピロリドン等が挙げられる。
【００５８】
本発明の導電性薄膜を製造するための分散液は、イオン液体とカーボンナノチューブ（必要に応じてさらに油脂及び/又は撥水剤）を混練してゲル化させ、その後ポリマーと溶剤(例えば、イオン液体が親水性の場合には、親水性溶媒と疎水性溶媒の混合溶媒、イオン液体が疎水性の場合には、疎水性溶媒)を加えて分散液を調製してもよく、カーボンナノチューブ、イオン液体、ポリマー及び必要に応じて溶剤(例えば、イオン液体が親水性の場合には、親水性溶媒と疎水性溶媒の混合溶媒、イオン液体が疎水性の場合には、疎水性溶媒)、油脂及び/又は撥水剤を加え、ゲル化のプロセスなしに分散液を調製してもよい。その場合、各成分を混合するのに超音波による分散も有効である。
【００５９】
いったんゲル化させた後に分散液を調製する場合、混合溶媒の割合としては、親水性溶媒：疎水性溶媒（質量比）＝２０：１〜１：１０であるのが好ましく、２：１〜１：５であるのがより好ましい。
【００６０】
また、ゲル化のプロセスなしに分散液を調製する場合、親水性溶媒（PC）/疎水性溶媒（MP）=1/100〜20/100が好ましく、より好ましくは3/100〜15/100である。単一溶媒を用いることもでき、その場合、N, N-ジメチルアセトアミドもしくはN-メチル-2-ピロリドンが好ましい。
【００６１】
導電性薄膜は、カーボンナノチューブ、イオン液体及びポリマー（必要に応じてさらに油脂及び/又は撥水剤）を含む高分子ゲルから構成される。
【００６２】
導電性薄膜中の（カーボンナノチューブ＋イオン液体）と（ポリマー）の配合比（質量比）は、（カーボンナノチューブ＋イオン液体）：（ポリマー）＝１：２〜４：１であるのが好ましく、（カーボンナノチューブ＋イオン液体）：（ポリマー）＝１：１〜３：１であるのがより好ましい。この配合の際には、親水性溶媒と疎水性溶媒との混合溶媒を用いる。カーボンナノチューブとイオン液体を混合して予めゲルを形成し、このゲルにポリマーと溶媒（好ましくは疎水性溶媒）を混合して導電性薄膜調製用の分散液を得ることもできる。この場合、（カーボンナノチューブ＋イオン液体）：（ポリマー）は、より好ましくは１：１〜３：１である。
【００６３】
なお、導電性薄膜には溶媒（疎水性溶媒と親水性溶媒）が若干含まれていてもよいが、通常の乾燥条件において除去可能な溶媒はできるだけ除去しておくのが好ましい。
【００６４】
イオン伝導層(電解質膜)を構成するゲル状組成物は、ポリマーと任意成分としてのイオン液体（必要に応じてさらに油脂及び/又は撥水剤）から構成される。好ましいイオン伝導層は、このゲル状組成物を得る際の親水性イオン液体とポリマーの配合比（質量比）が、親水性イオン液体：ポリマー＝１：４〜４：１であるのが好ましく、親水性イオン液体：ポリマー＝１：２〜２：１であるのがより好ましい。この配合の際にも、上記と同様に、親水性溶媒と疎水性溶媒とを任意の割合で混合した溶媒を用いるのが好ましい。
【００６５】
２つ以上の導電性薄膜を分離するセパレーターの役割を果たすイオン伝導層は、ポリマーを溶媒に溶解し、塗布、印刷、押し出し、キャスト、射出などの常法に従い形成することができる。イオン伝導層は、実質的にポリマーのみで形成してもよく、イオン液体をポリマーに加えて形成してもよい。
【００６６】
導電性薄膜層とイオン伝導層に使用するポリマーは同一であっても異なっていてもよいが、両者は同一であるか、性質の類似したポリマーであるのが、導電性薄膜層とイオン伝導層の密着性を向上させるのに好ましい。
【００６７】
電解質膜の厚さは、5〜200μｍであるのが好ましく、10〜100μｍであるのがより好ましい。導電性薄膜層の厚さは、10〜500μｍであるのが好ましく、50〜300μｍであるのがより好ましい。また、各層の製膜にあたっては、スピンコート、印刷、スプレー等も用いることができる。さらに、押し出し法、射出法等も用いることができる。
【００６８】
このようにして得られたアクチュエータ素子は、電極間（電極は導電性薄膜層に接続されている）に０．５〜４Ｖの直流電圧を加えると、数秒以内に素子長の０．０５〜１倍程度の変位を得ることができる。また、このアクチュエータ素子は、空気中あるいは真空中で、柔軟に作動することができる。
【００６９】
このようなアクチュエータ素子の作動原理は、図３に示すように、電解質膜１の表面に相互に絶縁状態で形成された導電性薄膜層２，２に電位差がかかると、導電性薄膜層２，２内のカーボンナノチューブ相とイオン液体相の界面に電気二重層が形成され、それによる界面応力によって、導電性薄膜層２，２が伸縮するためである。図3に示すように、プラス極側に曲がるのは、量子化学的効果により、カーボンナノチューブがマイナス極側でより大きくのびる効果があることと、現在よく用いられるイオン液体では、カチオン４のイオン半径が大きく、その立体効果によりマイナス極側がより大きくのびるからであると考えられる。図3において、４はイオン液体のカチオンを示し、５はイオン液体のアニオンを示す。
【００７０】
上記の方法で得ることのできるアクチュエータ素子によれば、カーボンナノチューブとイオン液体とのゲルの界面有効面積が極めて大きくなることから、界面電気二重層におけるインピーダンスが小さくなり、カーボンナノチューブの電気伸縮効果が有効に利用される効果に寄与する。また、機械的には、界面の接合の密着性が良好となり、素子の耐久性が大きくなる。その結果、空気中、真空中で、応答性がよく変位量の大きい、且つ耐久性のある素子を得ることができる。しかも、構造が簡単で、小型化が容易であり、小電力で作動することができる。さらに、カーボンナノチューブに導電性の添加剤を加えることにより、電極膜の導電性および充填率が向上し、従来の同様の素子より、効率的に力の発生が起こる。
【００７１】
本発明のアクチュエータ素子は、空気中、真空中で耐久性良く作動し、しかも低電圧で柔軟に作動することから、安全性が必要な人と接するロボットのアクチュエータ（例えば、ホームロボット、ペットロボット、アミューズメントロボットなどのパーソナルロボットのアクチュエータ）、また、宇宙環境用、真空チェンバー内用、レスキュー用などの特殊環境下で働くロボット、また、手術デバイスやマッスルスーツ、床ずれ防止用などの医療、福祉用ロボット、ブレーキ、さらにはマイクロマシーンなどのためのアクチュエータとして最適である。
【００７２】
特に、真空環境下、超クリーンな環境下での材料製造において、純度の高い製品を得るために、試料の運搬や位置決め等のためのアクチュエータの要求が高まっており、全く蒸発しないイオン液体を用いた本発明のアクチュエータ素子は、汚染の心配のないアクチュエータとして、真空環境下でのプロセス用アクチュエータとして有効に用いることができる。
【００７３】
なお、電解質膜表面への導電性薄膜層の形成は少なくとも２層必要であるが、図4に示すように、平面状の電解質膜１の表面に多数の導電性薄膜層２を配置することにより、複雑な動きをさせることも可能である。このような素子により、蠕動運動による運搬や、マイクロマニピュレータなどを実現可能である。また、本発明のアクチュエータ素子の形状は、平面状とは限らず、任意の形状の素子が容易に製造可能である。例えば、図４に示すものは、径が１ｍｍ程度の電解質膜１のロッドの周囲に４本の導電性薄膜層２を形成したものである。この素子により、細管内に挿入できるようなアクチュエータが実現可能である。  
【実施例】
【００７４】
以下、本発明を実施例に基づき、より詳細に説明するが、本発明がこれら実施例に限定されないことは言うまでもない。
【００７５】
なお、本実施例において、アクチュエータ素子変位評価は、以下のようにして行った。
【００７６】
アクチュエータ素子変位評価法：図１に示す様にレーザ変位計を用い、素子を1mmx10mmもしくは2mmx10mmの短冊状に切り取り、電圧を加えた時の5mmの位置の変位を測定した。
【００７７】
実施例および比較例で用いたイオン液体（ＩＬ）は、エチルメチルイミダゾリウムテトラフルオロボレート（ＥＭＩＢＦ４）である。
【００７８】
実施例および比較例で用いたカーボンナノチューブは、高純度単層カーボンナノチューブ（ユニダイム社製「ＨｉＰｃｏ」）（以下、ＳＷＣＮＴともいう）である。
【００７９】
実施例および比較例で用いたポリマーは、ポリフッ化ビニリデン−ヘキサフルオロプロピレン共重合体［ＰＶＤＦ（ＨＦＰ）；商品名kynar2801］(III)である。
【００８０】
【化２】
0006011986.tif 000003
【００８１】
実施例および比較例で用いた溶媒はN,N-ジメチルアセトアミド（DMAC）である。
【００８２】
実施例で用いた油脂は、サラダ油（日清オイリオグループ株式会社製）である。
【００８３】
実施例で用いた撥水剤は、商品名スコッチガード（住友スリーエム株式会社製）である。
【００８４】
調製例１
［導電性薄膜層形成用分散液の調製］
DMAC溶媒中に、カーボンナノチューブ（ＳＷＮＴ）とイオン液体（ＩＬ）、ポリマー［粉末状ＰＶＤＦ（ＨＦＰ）］を分散させて、マグネチックスターラーにて撹拌、その後、超音波による分散を行うことにより導電性薄膜層形成用分散液を調製する。
【００８５】
［電解質膜形成用溶液の調製］
イオン液体（ＩＬ）とポリマー［粉末状ＰＶＤＦ（ＨＦＰ）］を、上記導電性薄膜層形成用分散液の調製と同様にして、溶媒に溶解させることにより、電解質膜形成用溶液を調製する。ここで溶媒は、4−メチルペンタン−2−オンとプロピレンカーボネートとの混合溶媒を用いた。
【００８６】
［アクチュエータ素子の製造］
導電性薄膜、電解質膜は、それぞれ上記のように調製した分散液および溶液を、別々にキャストし、室温で一昼夜溶媒を乾燥させ、次いで、真空乾燥を行うことにより得る。２枚の導電性薄膜の表面に油脂又は撥水剤を塗布して層を形成し、導電性薄膜の油脂層／撥水剤層を電解質膜側にして導電性薄膜2枚の間に、電解質膜を1枚挟んで熱圧着することにより3層構造のアクチュエータ素子を得る。
【００８７】
［アクチュエータ素子の評価方法］
製造したアクチュエータ素子の変位応答性の評価は、図１に示した装置を用いて行った。アクチュエータ素子を、幅２ｍｍ×長さ１０ｍｍの短冊状に切断し、端３ｍｍの部分を電極付きホルダーでつかんで、空気中で電圧を加え、レーザ変位計を用いて、固定端から５ｍｍの位置での変位を測定して行った。電圧の周波数を200Hz〜5ｍHzで変化させて調べた。また、長時間のアクチュエータ素子の耐久性については、＋２．０Ｖの一定電圧を印加し続けることにより評価した。
【００８８】
実施例１及び２（油脂または撥水剤によるコーティング）
以下の比率で、カーボンナノチューブ（ＳＷＣＮＴ）、イオン液体（ＥＭＩＢＦ４）、ポリマー(PVDF(HFP)；kynar2801)を使用して、導電性薄膜層(電極)−(油脂層又は撥水剤層)−電解質膜−(油脂層又は撥水剤層)−導電性薄膜層(電極)からなる、５層構造のフィルム状のアクチュエータ素子を製造した。導電性薄膜の片面には、油脂（重量0.12mg）（実施例１）または撥水剤（重量1.0mg）（実施例２）を塗布し、油脂層又は撥水剤層を電解質膜に重ねて圧着した。
電極膜組成：SWCNT/PVDF(HFP)/ EMIBF4= 50.2mg/80.1mg/120.2mg
電極膜組成比：20.04wt%/31.98wt%/47.98wt%
電解質膜組成：PVDF(HFP)/ EMIBF4= 200.3mg/200.1mg
電解質膜組成比：50.02wt%/49.98wt%
【００８９】
実施例３（電極膜は実施例１，２の基準膜と同様の組成で、電解質膜中のイオン液体が０ｗｔ％の場合）
以下の比率で、カーボンナノチューブ（ＳＷＣＮＴ）、イオン液体（ＥＭＩＢＦ４）、ポリマー(PVDF(HFP)；kynar2801)を使用して、導電性薄膜層(電極)−電解質膜−導電性薄膜層(電極)からなる、３層構造のフィルム状のアクチュエータ素子を実施例３のアクチュエータ素子として使用した。
電極膜組成：SWCNT/PVDF(HFP)/ EMIBF4= 50.1mg/80.1mg/120.5mg
電極膜組成比：19.98wt%/31.95wt%/48.07wt%
電解質膜組成：PVDF(HFP)/ EMIBF4= 200.1mg/0.0mg
電解質膜組成比：100.00wt%/0.00wt%
【００９０】
実施例４（電極膜は実施例１，２の基準膜と同様の組成で、電解質膜中のイオン液体が１ｗｔ％の場合）
以下の比率で、カーボンナノチューブ（ＳＷＣＮＴ）、イオン液体（ＥＭＩＢＦ４）、ポリマー(PVDF(HFP)；kynar2801)を使用して、導電性薄膜層(電極)−電解質膜−導電性薄膜層(電極)からなる、３層構造のフィルム状のアクチュエータ素子を実施例４のアクチュエータ素子として使用した。
電極膜組成：SWCNT/PVDF(HFP)/ EMIBF4= 25.26mg/40.4mg/60.2mg
電極膜組成比：20.07wt%/32.10wt%/47.83wt%
電解質膜組成：PVDF(HFP)/ EMIBF4= 200.3mg/2.1mg
電解質膜組成比：98.96wt%/1.04wt%
【００９１】
実施例５（電極膜は実施例１，２の基準膜と同様の組成で、電解質膜中のイオン液体が２ｗｔ％の場合）
以下の比率で、カーボンナノチューブ（ＳＷＣＮＴ）、イオン液体（ＥＭＩＢＦ４）、ポリマー(PVDF(HFP)；kynar2801)を使用して、導電性薄膜層(電極)−電解質膜−導電性薄膜層(電極)からなる、３層構造のフィルム状のアクチュエータ素子を実施例５のアクチュエータ素子として使用した。
電極膜組成：SWCNT/PVDF(HFP)/ EMIBF4= 50.1mg/80.1mg/120.4mg
電極膜組成比：19.99wt%/31.96wt%/48.04wt%
電解質膜組成：PVDF(HFP)/ EMIBF4= 200.1mg/4.1mg
電解質膜組成比：97.99wt%/2.01wt%
【００９２】
実施例６（電極膜は実施例１，２の基準膜と同様の組成で、電解質膜中のイオン液体が５ｗｔ％の場合）
以下の比率で、カーボンナノチューブ（ＳＷＣＮＴ）、イオン液体（ＥＭＩＢＦ４）、ポリマー(PVDF(HFP)；kynar2801)を使用して、導電性薄膜層(電極)−電解質膜−導電性薄膜層(電極)からなる、３層構造のフィルム状のアクチュエータ素子を実施例６のアクチュエータ素子として使用した。
電極膜組成：SWCNT/PVDF(HFP)/ EMIBF4= 50.1mg/80.1mg/120.4mg
電極膜組成比：19.99wt%/31.96wt%/48.04wt%
電解質膜組成：PVDF(HFP)/ EMIBF4= 200.4mg/10.8mg
電解質膜組成比：94.89wt%/5.11wt%
【００９３】
実施例７（電極膜は実施例１，２の基準膜と同様の組成で、電解質膜中のイオン液体が１０ｗｔ％の場合）
以下の比率で、カーボンナノチューブ（ＳＷＣＮＴ）、イオン液体（ＥＭＩＢＦ４）、ポリマー(PVDF(HFP)；kynar2801)を使用して、導電性薄膜層(電極)−電解質膜−導電性薄膜層(電極)からなる、３層構造のフィルム状のアクチュエータ素子を実施例７のアクチュエータ素子として使用した。
電極膜組成：SWCNT/PVDF(HFP)/ EMIBF4= 25.26mg/40.4mg/60.2mg
電極膜組成比：20.07wt%/32.10wt%/47.83wt%
電解質膜組成：PVDF(HFP)/ EMIBF4= 200.3mg/22.3mg
電解質膜組成比：89.98wt%/10.02wt%
【００９４】
比較例１
以下の比率で、カーボンナノチューブ（ＳＷＣＮＴ）、イオン液体（ＥＭＩＢＦ４）、ポリマー(PVDF(HFP)；kynar2801)を使用して、導電性薄膜層(電極)−電解質膜−導電性薄膜層(電極)からなる、３層構造のフィルム状のアクチュエータ素子を比較例１のアクチュエータ素子として使用した。
電極膜組成：SWCNT/PVDF(HFP)/EMIBF4= 50.1mg/80.1mg/120.5mg
電極膜組成比：19.98wt%/31.95wt%/48.07wt%
電解質膜組成：PVDF(HFP)/ EMIBF4= 200.2mg/200.3mg
電解質膜組成比：49.99wt%/50.01wt%
【００９５】
試験例１
実施例１〜７および比較例１で得られたアクチュエータ素子の電圧に対する応答性の評価を、上述したアクチュエータ素子の評価方法により行った。得られた結果を、図５、図６に示す。
【００９６】
図５、図６の結果から、油脂又は撥水剤の層を形成した本発明のアクチュエータ素子、或いは電解質膜のイオン液体量を０〜１０質量％とした本発明のアクチュエータ素子は、変形の戻り現象が改善された。電解質膜中のイオン液体量を調整する場合は、特にイオン液体量が２〜５質量％とした場合、戻り現象が大きく改善されるとともに、最大変位が２〜６倍向上することが明らかになった。
【符号の説明】
【００９７】
１  電解質膜
２  導電性薄膜層
３  導電層
４  イオン性液体のカチオン
５  イオン性液体のアニオン
【図１】
0006011986.tif 000004
【図２】
0006011986.tif 000005
【図３】
0006011986.tif 000006
【図４】
0006011986.tif 000007
【図５】
0006011986.tif 000008
【図６】
0006011986.tif 000009